(57)【要約】  本発明の一態様は、歯科用アルギン酸塩印象材において、アルギン酸塩、硫酸カルシウム及びアミノカルボン酸類を含有する。【特許請求の範囲】
【請求項１】
アルギン酸塩、硫酸カルシウム及びアミノカルボン酸類を含有することを特徴とする歯科用アルギン酸塩印象材。
【請求項２】
前記アルギン酸塩、前記アミノカルボン酸類及び水を含有する主材と、
前記硫酸カルシウム及び非水分散媒を含有する硬化材を有することを特徴とする請求項１に記載の歯科用アルギン酸塩印象材。
【請求項３】
前記非水分散媒は、水酸基を３個以上有するポリエーテルであることを特徴とする請求項２に記載の歯科用アルギン酸塩印象材。
【請求項４】
前記主材は、前記アルギン酸塩の含有量が３〜１０質量％であり、前記アミノカルボン酸類の含有量が０．０１〜２質量％であり、
前記硬化材は、前記硫酸カルシウムの含有量が６５〜８５質量％であることを特徴とする請求項２に記載の歯科用アルギン酸塩印象材。
【請求項５】
前記主材及び前記硬化材は、それぞれ２３℃における粘度が４〜４０Ｐａ・ｓであることを特徴とする請求項２に記載の歯科用アルギン酸塩印象材。
【請求項６】
前記硬化材は、数平均粒径が１００ｎｍ以下の酸化亜鉛をさらに含有することを特徴とする請求項２に記載の歯科用アルギン酸塩印象材。
【請求項７】
前記主材に対する前記硬化材の体積比が０．２５〜０．５であることを特徴とする請求項２に記載の歯科用アルギン酸塩印象材。
【発明の詳細な説明】
【技術分野】
【０００１】
本発明は、歯科用アルギン酸塩印象材に関する。
【背景技術】
【０００２】
歯科において、補綴物を作製する際に、口腔内の印象を採得する方法として、寒天・アルギン酸塩連合印象法が広く用いられている。寒天印象材は、主にアルギン酸塩印象材と共に、連合印象一回法に用いられる。具体的には、口腔内で窩洞が形成されている部分に、溶融させ、低粘度状態にした寒天印象材を注入した後、予め高粘度状態のアルギン酸塩印象材を盛ったトレーを圧接し、印象を採得する。【０００３】
しかしながら、寒天印象材は、熱可逆性ゲルであるため、初期硬化時間が短く、操作時間が短いという問題がある。【０００４】
一方、アルギン酸塩印象材は、粉液タイプと２ペーストタイプがある（例えば、特許文献１〜５参照）。
【先行技術文献】
【特許文献】
【０００５】
【特許文献１】特開２００６−２７３７２０号公報
【特許文献２】特開２００２−８７９２２号公報
【特許文献３】特開２００４−２６９３８５号公報
【特許文献４】特開２０１３−９５６５５号公報
【特許文献５】特開２０１２−１５３６３３号公報
【発明の概要】
【発明が解決しようとする課題】
【０００６】
しかしながら、保存安定性を向上させることが望まれている。【０００７】
そこで、本発明の一態様は、操作時間が長く、保存安定性が高い歯科用アルギン酸塩印象材を提供することを目的とする。
【課題を解決するための手段】
【０００８】
本発明の一態様は、歯科用アルギン酸塩印象材において、アルギン酸塩、硫酸カルシウム及びアミノカルボン酸類を含有する。
【発明の効果】
【０００９】
本発明の一態様によれば、操作時間が長く、保存安定性が高い歯科用アルギン酸塩印象材を提供することができる。
【発明を実施するための形態】
【００１０】
次に、本発明を実施するための形態を説明する。
【００１１】
歯科用アルギン酸塩印象材は、アルギン酸塩、硫酸カルシウム及びアミノカルボン酸類を含有する。これにより、保存安定性を向上させることができる。これは、アルギン酸塩の継時的な分子量の減少を抑制できるためであると考えられる。
【００１２】
アルギン酸塩としては、水溶性を有していれば、特に限定されないが、アルギン酸ナトリウム、アルギン酸カリウム、アルギン酸アンモニウム、アルギン酸トリエタノールアンモニウム等が挙げられ、二種以上併用してもよい。
【００１３】
硫酸カルシウムとしては、特に限定されないが、硫酸カルシウム無水物、硫酸カルシウムα半水和物、硫酸カルシウムβ半水和物、硫酸カルシウム二水和物等が挙げられ、二種以上併用してもよい。中でも、硬化物の圧縮強さの点で、硫酸カルシウムα半水和物が好ましい。
【００１４】
アミノカルボン酸類としては、特に限定されないが、アミノカルボン酸、アミノカルボン酸の金属塩等が挙げられ、二種以上併用してもよい。
【００１５】
アミノカルボン酸には、アミノモノカルボン酸及びコンプレキサン（アミノポリカルボン酸）が含まれる。
【００１６】
アミノモノカルボン酸としては、例えば、Ｎ，Ｎ−ビス（２−ヒドロキシエチル）グリシン（ＤＨＥＧ）、Ｎ，Ｎ−ビス（ホスホノメチル）グリシン等が挙げられる。
【００１７】
コンプレキサンとしては、例えば、アミノ二酢酸（ＩＤＡ）、Ｎ−メチルイミノ二酢酸（ＭＩＤＡ）、Ｎ−シクロヘキシルイミノ二酢酸、ウラミル−Ｎ，Ｎ−二酢酸、Ｎ−フェニル二酢酸、ベンジルアミノ−Ｎ，Ｎ−二酢酸、Ｎ−（２−フリルメチル）イミノ二酢酸、Ｎ−（２−テトラヒドロピラニルメチル）イミノ二酢酸、２−アミノメチルピリジン−Ｎ，Ｎ−二酢酸、Ｎ−（２−メトキシエチル）イミノ二酢酸、Ｎ−（２−メチルチオエチル）イミノ二酢酸、Ｎ−２−ヒドロキシエチルイミノ二酢酸、Ｎ−（３−ヒドロキシプロピル）イミノ二酢酸、Ｎ−（２−ヒドロシクロヘキシル）イミノ二酢酸、Ｎ−（ｏ−ヒドロキシフェニル）イミノ二酢酸、ｏ−ヒドロキシベンジルアミン−Ｎ，Ｎ−二酢酸、Ｎ−２−メルカプトエチルイミノ二酢酸、Ｎ−（ｏ−メルカプトフェニル）イミノ二酢酸、Ｎ−シアノメチルイミノ二酢酸、Ｎ−（２−アミノエチル）イミノ二酢酸、エチレンジアミン−Ｎ，Ｎ−二酢酸、Ｎ−（カルバモイルメチル）イミノ二酢酸、（アセトアミド）イミノ二酢酸、アミノアセトン−Ｎ，Ｎ−二酢酸、１−アミノプロパン−２−オン−Ｎ，Ｎ−二酢酸、ω−アミノアセトフェノン−Ｎ，Ｎ−二酢酸、Ｎ−（ｏ−カルボキシフェニル）イミノ二酢酸、ニトリロ三酢酸（ＮＴＡ）、ニトリロ二酢酸メチレンスルホン酸、Ｎ−ホスホノメチルイミノ二酢酸、ニトリロ酢酸−ジ（メチレンスルホン酸）、エチレンジアミン−Ｎ，Ｎ’−二酢酸（ＥＤＤＡ）、エチレンジアミン−Ｎ，Ｎ’−ジ−α−プロピオン酸、エチレンジアミン−Ｎ，Ｎ’−ジ−Ｃ−メチル酢酸、エチレンジアミン−Ｎ，Ｎ’−ジプロピオン酸（ＥＤＤＰ）、Ｎ，Ｎ−エチレンビス（α−ｏ−ヒドロキシフェニル）グリシン（ＥＨＰＧ）、Ｎ，Ｎ’−ビス（２−ヒドロキシベンジル）エチレンジアミン−Ｎ，Ｎ’−二酢酸、エチレンジニトリロ−Ｎ，Ｎ’−ビス（２−ヒドロキシベンジル）−Ｎ，Ｎ’−二酢酸、Ｎ，Ｎ’−エチレンビス（２−アミノメチルピリジン）−Ｎ，Ｎ’−二酢酸、エチレンジニトリロ−Ｎ，Ｎ’−ビス（２’−ピリジンメチル）−Ｎ，Ｎ’−二酢酸、エチレンジアミン−Ｎ，Ｎ’−二酢酸−Ｎ，Ｎ’−ジアセトヒドロキサム酸（ＥＤＴＡ−ＤＸ）、Ｎ−ブチルエチレンジアミン−Ｎ，Ｎ’，Ｎ’−三酢酸、Ｎ−シクロヘキシルエチレンジアミン−Ｎ，Ｎ’，Ｎ’−三酢酸、Ｎ−オクチルエチレンジアミン−Ｎ，Ｎ’，Ｎ’−三酢酸、Ｎ−エイコシルエチレンジアミン−Ｎ，Ｎ’，Ｎ’−三酢酸、Ｎ−ベンジルエチレンジアミン−Ｎ，Ｎ’，Ｎ’−三酢酸、Ｎ−ヒドロキシエチルエチレンジアミン−Ｎ，Ｎ’，Ｎ’−三酢酸（ＨＥＤＴＡ）、エチレンジアミン−Ｎ，Ｎ，Ｎ’，Ｎ’−四酢酸（ＥＤＴＡ）、１，２−プロピレンジアミン−Ｎ，Ｎ，Ｎ’，Ｎ’−四酢酸、１，２−ジアミノプロピン−Ｎ，Ｎ，Ｎ’，Ｎ’−四酢酸（Ｃ−ＭｅＥＤＴＡ）、ｄ，ｌ−２，３−ジアミノブタン−Ｎ，Ｎ，Ｎ’，Ｎ’−四酢酸（ｄ，ｌ−ＤＩＭＥＤＴＡ）、ｍｅｓｏ−２，３−ジアミノブタン−Ｎ，Ｎ，Ｎ’，Ｎ’−四酢酸（ｍｅｓｏ−ＤＩＭＥＤＴＡ）、１−フェニルエチレンジアミン−Ｎ，Ｎ，Ｎ’，Ｎ’−四酢酸（Ｃ−ＰｈＥＤＴＡ）、ｄ，ｌ−１，２−ジフェニルエチレンジアミン−Ｎ，Ｎ，Ｎ’，Ｎ’−四酢酸（ｄ，ｌ−ＤＰＥＤＴＡ）、１，３−ジアミノプロパン−Ｎ，Ｎ，Ｎ’，Ｎ’−四酢酸、１，４−ジアミノブタン−Ｎ，Ｎ，Ｎ’，Ｎ’−四酢酸、テトラメチレンジアミン四酢酸（ＴＥＴＡ）、１，５−ジアミノペンタン−Ｎ，Ｎ，Ｎ’，Ｎ’−四酢酸、１，６−ジアミノヘキサン−Ｎ，Ｎ，Ｎ’，Ｎ’−四酢酸、１，８−ジアミノオクタン−Ｎ，Ｎ，Ｎ’，Ｎ’−四酢酸、ｔｒａｎｓ−シクロブタン−１，２−ジアミン−Ｎ，Ｎ，Ｎ’，Ｎ’−四酢酸（ＣＢＤＴＡ）、ｔｒａｎｓ−シクロペンタン−１，２−ジアミン−Ｎ，Ｎ，Ｎ’，Ｎ’−四酢酸（ｔｒａｎｓ−ＣＰＤＴＡ）、ｔｒａｎｓ−シクロヘキサン−１，２−ジアミン−Ｎ，Ｎ，Ｎ’，Ｎ’−四酢酸（ｔｒａｎｓ−ＣｙＤＴＡ）、ｃｉｓ−シクロヘキサン−１，２−ジアミン−Ｎ，Ｎ，Ｎ’，Ｎ’−四酢酸（ｃｉｓ−ＣｙＤＴＡ）、シクロヘキサン−１，３−ジアミン−Ｎ，Ｎ，Ｎ’，Ｎ’−四酢酸（１，３−ＣｙＤＴＡ）、シクロヘキサン−１，４−ジアミン−Ｎ，Ｎ，Ｎ’，Ｎ’−四酢酸（１，４−ＣｙＤＴＡ）、ｏ−フェニレンジアミン−Ｎ，Ｎ，Ｎ’，Ｎ’−四酢酸（ｏ−ＰＤＴＡ）、ｃｉｓ−１，４−ジアミノブテン−Ｎ，Ｎ，Ｎ’，Ｎ’−四酢酸（ｃｉｓ−ＢＤＴＡ）、ｔｒａｎｓ−１，４−ジアミノブテン−Ｎ，Ｎ，Ｎ’，Ｎ’−四酢酸（ｔｒａｎｓ−ＢＤＴＡ）、α，α’−ジアミノ−ｏ−キシレン−Ｎ，Ｎ，Ｎ’，Ｎ’−四酢酸（ｏ−ＸｙＤＴＡ）、２−ヒドロキシ−１，３−プロパンジアミン−Ｎ，Ｎ，Ｎ’，Ｎ’−四酢酸（ＨＰＤＴＡ）、２，２’−オキシビス（エチルイミノ二酢酸）、エチルエーテルジアミン−Ｎ，Ｎ，Ｎ’，Ｎ’−四酢酸（ＥＥＤＴＡ）、２，２’−エチレンジオキシビス（エチルイミノ二酢酸）、グリコールエーテルジアミン−Ｎ，Ｎ，Ｎ’，Ｎ’−四酢酸（ＧＥＤＴＡ）、３，３’−オキシビス（プロピルイミノ二酢酸）、プロピルエーテルジアミン−Ｎ，Ｎ，Ｎ’，Ｎ’−四酢酸、２，２’−チオビス（エチルイミノ二酢酸）、エチルチオエーテルジアミン−Ｎ，Ｎ，Ｎ’，Ｎ’−四酢酸、２，２’−エチレンビスチオ（エチルイミノ二酢酸）、グリコールチオエーテルジアミン−Ｎ，Ｎ，Ｎ’，Ｎ’−四酢酸、Ｎ，Ｎ’−グリシルエチレンジアミン−Ｎ’’，Ｎ’’，Ｎ’’’，Ｎ’’’−四酢酸、エチレンジアミン−Ｎ，Ｎ’−二酢酸−Ｎ，Ｎ’−ジ−α−プロピオン酸（ＥＤＤＡＤＰ）、エチレンジアミン−Ｎ，Ｎ’−二酢酸−Ｎ，Ｎ’−ジ−β−プロピオン酸（ＥＤＰＡ）、エチレンジアミン−Ｎ，Ｎ，Ｎ’，Ｎ’−テトラプロピオン酸（ＥＤＴＰ）、エチレンジアミン−Ｎ，Ｎ’−ビス（アセチルグリシン）−Ｎ，Ｎ’−二酢酸、エチレンジアミン−Ｎ，Ｎ’−二酢酸−Ｎ，Ｎ’−ビス（メチレンホスホン酸）、ジエチレントリアミン−Ｎ，Ｎ，Ｎ’，Ｎ’’，Ｎ’’−五酢酸（ＤＴＰＡ）、トリエチレンテトラミン−Ｎ，Ｎ，Ｎ’，Ｎ’’，Ｎ’’’，Ｎ’’’−六酢酸（ＴＴＨＡ）、１，２，３−トリアミノプロパン−Ｎ，Ｎ，Ｎ’，Ｎ’，Ｎ’’，Ｎ’’−六酢酸（ＴＡＰＨＡ）等が挙げられる。
【００１８】
上記アミノカルボン酸の中でも、歯科用アルギン酸塩印象材に用いるアミノカルボン酸としての価格や入手性等の観点から、Ｎ，Ｎ−ビス（２−ヒドロキシエチル）グリシン（ＤＨＥＧ）、エチレンジアミン−Ｎ，Ｎ，Ｎ’，Ｎ’−四酢酸（ＥＤＴＡ）、ジエチレントリアミン−Ｎ，Ｎ，Ｎ’，Ｎ’’，Ｎ’’−五酢酸（ＤＴＰＡ）、ｔｒａｎｓ−シクロヘキサン−１，２−ジアミン−Ｎ，Ｎ，Ｎ’，Ｎ’−四酢酸（ｔｒａｎｓ−ＣｙＤＴＡ）、ｃｉｓ−シクロヘキサン−１，２−ジアミン−Ｎ，Ｎ，Ｎ’，Ｎ’−四酢酸（ｃｉｓ−ＣｙＤＴＡ）、シクロヘキサン−１，３−ジアミン−Ｎ，Ｎ，Ｎ’，Ｎ’−四酢酸（１，３−ＣｙＤＴＡ）、シクロヘキサン−１，４−ジアミン−Ｎ，Ｎ，Ｎ’，Ｎ’−四酢酸（１，４−ＣｙＤＴＡ）、Ｎ−ヒドロキシエチルエチレンジアミン−Ｎ，Ｎ’，Ｎ’−三酢酸（ＨＥＤＴＡ）、トリエチレンテトラミン−Ｎ，Ｎ，Ｎ’，Ｎ’’，Ｎ’’’，Ｎ’’’−六酢酸（ＴＴＨＡ）、グリコールエーテルジアミン−Ｎ，Ｎ，Ｎ’，Ｎ’−四酢酸（ＧＥＤＴＡ）が好ましい。
【００１９】
アミノカルボン酸類は、水溶性を有することが好ましい。
【００２０】
水溶性を有するアミノカルボン酸類としては、例えば、アミノカルボン酸の金属塩が挙げられる。
【００２１】
金属塩としては、例えば、ナトリウム塩、リチウム塩、カリウム塩等のアルカリ金属塩が挙げられる。
【００２２】
歯科用アルギン酸塩印象材は、１材型及び２材型のいずれであってもよいが、印象の精度の点で、２材型が好ましい。
【００２３】
［２材型］
歯科用アルギン酸塩印象材は、アルギン酸塩、アミノカルボン酸類及び水を含有する主材と、硫酸カルシウム及び非水分散媒を含有する硬化材を有する。
【００２４】
［主材］
主材中のアルギン酸塩の含有量は、通常、３〜１０質量％であり、５〜８質量％であることが好ましい。主材中のアルギン酸塩の含有量が３質量％以上であることにより、硬化物の圧縮強さを向上させることができ、１０質量％以下であることにより、印象の精度を向上させることができる。
【００２５】
主材中のアミノカルボン酸類の含有量は、通常、０．０１〜２質量％であり、０．０５〜０．５質量％であることが好ましい。主材中のアミノカルボン酸類の含有量が０．０１質量％以上であることにより、歯科用アルギン酸塩印象材の保存安定性を向上させることができ、２質量％以下であることにより、硬化物の圧縮強さを向上させることができる。
【００２６】
主材の２３℃における粘度は、通常、４〜４０Ｐａ・ｓであり、５〜３５Ｐａ・ｓであることが好ましい。主材の２３℃における粘度が４Ｐａ・ｓ以上であることにより、硬化物の圧縮強さを向上させることができ、４０Ｐａ・ｓ以下であることにより、印象の精度を向上させることができる。
【００２７】
主材は、硬化遅延材をさらに含有することが好ましい。これにより、操作時間を制御することができる。
【００２８】
硬化遅延材としては、特に限定されないが、ピロリン酸ナトリウム等が挙げられる。
【００２９】
主材は、非イオン性界面活性剤等をさらに含有してもよい。
【００３０】
非イオン性界面活性剤としては、特に限定されないが、ポリオキシアルキレンアルキルエーテル等が挙げられる。
【００３１】
［硬化材］
非水分散媒としては、硫酸カルシウムと反応しなければ、特に限定されないが、デカン、ウンデカン、ドデカン、テトラデカン、ケロシン、１−オクテン、シクロヘプタン、シクロノナン、流動パラフィン、ポリブテン等の炭化水素、１−ヘキサノール、１−オクタノール、シトロネロール、オレイルアルコール等の脂肪族アルコール、ベンジルアルコール、メタクレゾール等の環式アルコール、ヘキサン酸、オクタン酸、オレイン酸、リノール酸等の脂肪酸又はそのエステル、ポリエチレングリコール、ポリプロピレングリコール等が挙げられ、二種以上併用してもよい。中でも、練和性の点で、水酸基を３個以上有するポリエーテルが好ましい。
【００３２】
水酸基を３個以上有するポリエーテルとしては、例えば、グリセロールプロポキシレート、トリメチロールプロパンプロポキシレート、ソルビトールプロポキシレート、グリセロールエトキシレートプロポキシレート、トリメチロールプロパンエトキシレート、スクロースプロポキシレート等が挙げられる。中でも、グリセロールプロポキシレートが好ましい。
【００３３】
水酸基を３個以上有するポリエーテルの２３℃における粘度は、通常、１００〜４０００ｍＰａ・ｓであり、２００〜１０００ｍＰａ・ｓであることが好ましい。
【００３４】
水酸基を３個以上有するポリエーテルの市販品としては、例えば、Ａｄｅｋａ  Ｇシリーズ、Ａｄｅｋａ  Ｔシリーズ、Ａｄｅｋａ  ＳＰシリーズ、Ａｄｅｋａ  ＡＭシリーズ、Ａｄｅｋａ  ＧＭシリーズ、Ａｄｅｋａ  Ｒシリーズ（以上、アデカ社製）等が挙げられる。
【００３５】
硬化材中の硫酸カルシウムの含有量は、通常、６５〜８５質量％であり、７０〜８０質量％であることが好ましい。硬化材中の硫酸カルシウムの含有量が６５質量％以上であることにより、硬化物の圧縮強さを向上させることができ、８５質量％以下であることにより、印象の精度を向上させることができる。
【００３６】
硬化材の２３℃における粘度は、通常、４〜４０Ｐａ・ｓであり、５〜３５Ｐａ・ｓであることが好ましい。これにより、硬化材の２３℃における粘度が４Ｐａ・ｓ以上であることにより、硬化物の圧縮強さを向上させることができ、４０Ｐａ・ｓ以下であることにより、印象の精度を向上させることができる。
【００３７】
硬化材は、数平均粒径が１００ｎｍ以下の酸化亜鉛をさらに含有することが好ましい。これにより、硬化物の圧縮強さを向上させることができる。
【００３８】
硬化材は、ｐＨ調整材、硬化促進剤、分散安定剤等をさらに含有してもよい。
【００３９】
ｐＨ調整材としては、特に限定されないが、水酸化マグネシウム、酸化マグネシウム等が挙げられる。
【００４０】
硬化促進剤としては、特に限定されないが、グルコノデルタラクトン、乳酸、クエン酸、フッ化チタン酸カリウム、フッ化チタン酸ナトリウム等が挙げられる。
【００４１】
分散安定剤としては、特に限定されないが、フュームドシリカ等が挙げられる。
【００４２】
主材に対する硬化材の体積比は、通常、０．２５〜０．５であり、０．４〜０．５であることが好ましい。これにより、硬化物の圧縮強さを向上させることができる。
【００４３】
［１材型］
歯科用アルギン酸塩印象材中のアルギン酸塩の含有量は、通常、７〜１５質量％であり、１０〜１４質量％であることが好ましい。歯科用アルギン酸塩印象材中のアルギン酸塩の含有量が７質量％以上であることにより、硬化物の圧縮強さを向上させることができ、１５質量％以下であることにより、印象の精度を向上させることができる。
【００４４】
歯科用アルギン酸塩印象材中のアミノカルボン酸類の含有量は、通常、０．０１〜２質量％であり、０．０５〜０．５質量％であることが好ましい。歯科用アルギン酸塩印象材中のアミノカルボン酸類の含有量が０．０１質量％以上であることにより、歯科用アルギン酸塩印象材の保存安定性を向上させることができ、２質量％以下であることにより、硬化物の圧縮強さを向上させることができる。
【００４５】
歯科用アルギン酸塩印象材中の硫酸カルシウムの含有量は、通常、１２〜４５質量％であり、１５〜４０質量％であることが好ましい。歯科用アルギン酸塩印象材中の硫酸カルシウムの含有量が１２質量％以上であることにより、硬化物の圧縮強さを向上させることができ、４５質量％以下であることにより、印象の精度を向上させることができる。
【００４６】
歯科用アルギン酸塩印象材は、数平均粒径が１００ｎｍ以下の酸化亜鉛をさらに含有することが好ましい。これにより、硬化物の圧縮強さを向上させることができる。
【００４７】
歯科用アルギン酸塩印象材は、硬化遅延材をさらに含有することが好ましい。これにより、歯科用アルギン酸塩印象材の保存安定性を向上させることができる。
【００４８】
硬化遅延材としては、特に限定されないが、ピロリン酸ナトリウム等が挙げられる。
【００４９】
歯科用アルギン酸塩印象材は、液状成分、非イオン性界面活性剤、ｐＨ調整材、硬化促進剤、充填剤等をさらに含有してもよい。
【００５０】
液状成分としては、特に限定されないが、流動パラフィン等が挙げられる。
【００５１】
非イオン性界面活性剤としては、特に限定されないが、ポリオキシアルキレンアルキルエーテル等が挙げられる。
【００５２】
ｐＨ調整材としては、特に限定されないが、水酸化マグネシウム、酸化マグネシウム等が挙げられる。
【００５３】
硬化促進剤としては、特に限定されないが、グルコノデルタラクトン、乳酸、クエン酸、フッ化チタン酸カリウム、フッ化チタン酸ナトリウム等が挙げられる。
【００５４】
充填剤としては、特に限定されないが、珪藻土等が挙げられる。
【実施例】
【００５５】
以下、実施例及び比較例を挙げて本発明を詳細に説明するが、本発明は、実施例に限定されない。【００５６】
［２材型］
＜実施例１−１〜１−１１、比較例１−１〜１−４＞
表１に示す配合で、アルギン酸塩、エチレンジアミン四酢酸三ナトリウム（ＥＤＴＡ・３Ｎａ）、ポリオキシアルキレンアルキルエーテル（ＰＯＡＡＥ）及びピロリン酸ナトリウムを混合し、主材を得た。【００５７】
表１に示す配合で、硫酸カルシウム、グリセロールプロポキシレート、酸化亜鉛粉末、水酸化マグネシウム、フッ化チタン酸カリウム及びフュームドシリカを混合し、硬化材を得た。【００５８】
なお、表１に記載されている原料の情報を以下に示す。【００５９】
アルギン酸ナトリウム：ダックアルギンＮＳＰＭ（キッコーマンバイオケミファ社製）
アルギン酸カリウム：ダックアルギンＫ（キッコーマンバイオケミファ社製）
ＰＯＡＡＥ：ナローアクティＣＬ（三洋化成工業社製）
グリセロールプロポキシレート：Ｇ−３００（アデカ社製）
酸化亜鉛粉末Ａ：数平均粒径２０ｎｍ
酸化亜鉛粉末Ｂ：数平均粒径１００ｎｍ
また、酸化亜鉛粉末の数平均粒径の測定方法を以下に示す。【００６０】
＜酸化亜鉛粉末の数平均粒径＞
レーザー式動的光散乱計ＥＬＳ−Ｚ（大塚電子社製）を用いて、水を分散媒として、酸化亜鉛粉末の数平均粒径を測定した。【００６１】
次に、主材及び硬化材の粘度を測定した。【００６２】
＜主材及び硬化材の粘度＞
Ｅ型粘度計ＲＥ−８５（東機産業社製）を用いて、コーン角度３°、せん断速度２４ｓ−１（回転数１２ｒｐｍ）の条件で、主材及び硬化材の２３℃における粘度を測定した。【００６３】
次に、硬化物の圧縮強さ、初期硬化時間、主材の保存安定性及び印象の精度を評価した。【００６４】
＜硬化物の圧縮強さ＞
表１に示す体積比で、練和紙上に主材と硬化材を計量した後、スパチュラで３０秒間練和し、ＪＩＳ  Ｔ６５０５を準用して、硬化物の圧縮強さを測定した。【００６５】
＜初期硬化時間＞
表１に示す体積比で、練和紙上に主材と硬化材を計量した後、スパチュラで３０秒間練和し、ＪＩＳ  Ｔ６５０５を準用して、初期硬化時間を測定した。なお、初期硬化時間の測定は、５秒単位で行った。【００６６】
＜主材の保存安定性＞
６０℃、１００％ＲＨの環境下で、主材を１週間保管した後、上記と同様にして、２３℃における粘度を測定し、式
［（保管後の粘度）−（初期の粘度）］／（初期の粘度）×１００
から、主材の粘度の変化率を算出した。【００６７】
＜印象の精度＞
表１に示す体積比で、練和紙上に主材と硬化材を計量した後、スパチュラで３０秒間練和し、ＪＩＳ  Ｔ６５０５の石膏との適合性試験に準拠して、印象の精度を評価した。【００６８】
表１に、硬化物の圧縮強さ、初期硬化時間、主材の保存安定性及び印象の精度の評価結果を示す。【００６９】
【表１】
2017163491.tif 000002
表１から、実施例１−１〜１−１１のアルギン酸塩印象材は、初期硬化時間が長く、主材の保存安定性が高いことがわかる。【００７０】
これに対して、比較例１−１〜１−４のアルギン酸塩印象材は、アミノカルボン酸類を含まないため、主材の保存安定性が低い。【００７１】
［１材型］
＜実施例２−１〜２−７、比較例２−１〜２−３＞
表２に示す配合で、アルギン酸塩、エチレンジアミン四酢酸三ナトリウム（ＥＤＴＡ・３Ｎａ）、硫酸カルシウム、酸化亜鉛粉末、水酸化マグネシウム、フッ化チタン酸カリウム、ポリオキシアルキレンアルキルエーテル（ＰＯＡＡＥ）、流動パラフィン、ピロリン酸ナトリウム及び珪藻土を混合し、アルギン酸塩印象材を得た。【００７２】
次に、アルギン酸塩印象材のフロー値を測定した。【００７３】
＜フロー値＞
アルギン酸塩印象材１６．８ｇを計量し、ラバーカップに入れた後、水４０ｃｃを計量し、ラバーカップに注入し、スパチュラで３０秒間練和し、練和物を得た。次に、内径が３５ｍｍ、高さが５０ｍｍの金属リングに練和物を充填し、すみやかに練和物のみをガラス板上に押し出し、硬化させた。練和物の自重による広がり、即ち、硬化物の直径を測定し、垂れ易さの代理特性としてのフロー値とした。【００７４】
次に、硬化物の圧縮強さ、初期硬化時間、保存安定性及び印象の精度を評価した。【００７５】
＜硬化物の圧縮強さ＞
アルギン酸塩印象材１６．８ｇを計量し、ラバーカップに入れた後、水４０ｃｃを計量し、ラバーカップに注入し、スパチュラで３０秒間練和し、ＪＩＳ  Ｔ６５０５を準用して、硬化物の圧縮強さを測定した。【００７６】
＜初期硬化時間＞
アルギン酸塩印象材１６．８ｇを計量し、ラバーカップに入れた後、水４０ｃｃを計量し、ラバーカップに注入し、スパチュラで３０秒間練和し、ＪＩＳ  Ｔ６５０５を準用して、初期硬化時間を測定した。なお、初期硬化時間の測定は、５秒単位で行った。【００７７】
＜保存安定性＞
６０℃、１００％ＲＨの環境下で、アルギン酸塩印象材を１週間保管した後、フロー値を測定し、式
（保管後のフロー値）−（初期のフロー値）
から、アルギン酸塩印象材のフロー値の変化を算出した。【００７８】
＜印象の精度＞
アルギン酸塩印象材１６．８ｇを計量し、ラバーカップに入れた後、水４０ｃｃを計量し、ラバーカップに注入し、スパチュラで３０秒間練和し、ＪＩＳ  Ｔ６５０５の石膏との適合性試験に準拠して、印象の精度を評価した。【００７９】
表２に、硬化物の圧縮強さ、初期硬化時間、保存安定性及び印象の精度の評価結果を示す。【００８０】
【表２】
2017163491.tif 000003
表２から、実施例２−１〜２−７のアルギン酸塩印象材は、初期硬化時間が長く、主材の保存安定性が高いことがわかる。【００８１】
これに対して、比較例２−１〜２−３のアルギン酸塩印象材は、アミノカルボン酸類を含まないため、保存安定性が低い。【００８２】
本国際出願は、２０１６年３月２２日に出願された日本国特許出願２０１６−０５６５９３に基づく優先権を主張するものであり、日本国特許出願２０１６−０５６５９３の全内容を本国際出願に援用する。
【国際調査報告】
2017163491.tif 000004
2017163491.tif 000005
2017163491.tif 000006
2017163491.tif 000007